(57)【要約】【課題】耐熱性、低温特性および成形加工性に優れ、しかも酸性条件下での使用に耐え得る硬化物を与える含フッ素ポリエーテル化合物、その製造方法およびそれを含有する硬化性組成物を提供する。【解決手段】  含フッ素ジカルボン酸フルオリド FOCCF(CF3)〔OCF2CF(CF3)〕lO(CF2)2O〔CF(CF3)CF2O〕mCF(CF3)COFに芳香族アミンR1NHC6H4BO2R2を反応させ、含フッ素ポリエーテル化合物2008266462.tif 000029(R1：H,アルキル基,フェニル基、R2：脂肪族炭化水素基、l+m：30〜130)を得る。この含フッ素ポリエーテル化合物に、1,3,5-トリハロゲノベンゼン、有機パラジウム化合物、塩基性無機または有機化合物(および有機リン化合物)を配合し、硬化性含フッ素ポリエーテル組成物を形成させる。【選択図】  なし【特許請求の範囲】
【請求項１】
一般式
2008266462.tif 000021
(ここで、R1は水素原子、炭素数1〜3のアルキル基またはフェニル基であり、R2は2価の直鎖状または分岐状の炭素数2〜10の脂肪族炭化水素基であり、-BO2R2基のフェニル基上の置換位置はNR1結合置換基に対してm-またはp-位であり、lおよびmはそれぞれ独立に10以上の整数であり、l+mは30〜130である)で表わされる含フッ素ポリエーテル化合物。
【請求項２】
上記一般式において、R1がメチル基である請求項１記載の含フッ素ポリエーテル化合物。
【請求項３】
上記一般式において、R2が-C(CH3)2C(CH3)2-である請求項１記載の含フッ素ポリエーテル化合物。
【請求項４】
上記一般式において、l+mが50以上である請求項１記載の含フッ素ポリエーテル化合物。
【請求項５】
一般式
2008266462.tif 000022
(ここで、lおよびmはそれぞれ独立に10以上の整数であり、l+mは30〜130である)で表わされる含フッ素ジカルボン酸フルオリド化合物を、一般式
2008266462.tif 000023
(ここで、R1は水素原子、炭素数1〜3のアルキル基またはフェニル基であり、R2は2価の直鎖状または分岐状の炭素数2〜10の脂肪族炭化水素基である)で表わされる芳香族1級または2級アミン化合物と反応させることを特徴とする、請求項１記載の含フッ素ポリエーテル化合物の製造方法。
【請求項６】
ピリジンまたは3級アミン化合物の存在下で反応が行われる請求項５記載の含フッ素ポリエーテル化合物の製造方法。
【請求項７】
(A) 請求項１記載の含フッ素ポリエーテル化合物                  100重量部
(B) 一般式
2008266462.tif 000024
(ここで、Xはヨウ素原子または臭素原子である)
で表わされる1,3,5-トリハロゲノベンゼン                0.1〜10重量部
(C) 0価または2価の有機パラジウム化合物                  0.0001〜1重量部
(D) 塩基性無機化合物または塩基性有機化合物                0.1〜10重量部
(E) 一般式
2008266462.tif 000025
(ここで、R3、R4、R5はそれぞれ独立に、それ
ぞれ置換基を有し得る炭素数1〜10の鎖状脂
肪族炭化水素基、炭素数5〜12の環状脂肪族
炭化水素基または炭素数6〜20の芳香族炭化
水素基である)
または一般式
2008266462.tif 000026
(ここで、Phは置換基を有し得るフェニル基
または炭素数1〜6の脂肪族炭化水素基であり、
Zは2価の炭素数1〜10の脂肪族炭化水素基、
炭素数6〜20の芳香族炭化水素基またはメタ
ロセン基である)
で表わされる有機リン化合物                               0〜5重量部
を含有してなる硬化性含フッ素ポリエーテル組成物。
【請求項８】
R2が-C(CH3)2C(CH3)2-である含フッ素ポリエーテル化合物が(A)成分として用いられた請求項７記載の硬化性含フッ素ポリエーテル組成物。
【請求項９】
(B)成分1,3,5-トリハロゲノベンゼンが1,3,5-トリヨードベンゼンである請求項７記載の硬化性含フッ素ポリエーテル組成物。
【請求項１０】
(C)成分2価の有機パラジウム化合物が酢酸パラジウムである請求項７記載の硬化性含フッ素ポリエーテル組成物。
【請求項１１】
(D)成分塩基性無機化合物がリン酸カリウムである請求項７記載の硬化性含フッ素ポリエーテル組成物。
【請求項１２】
(E)成分有機リン化合物が、一般式
2008266462.tif 000027
(ここで、A、B、Cはそれぞれ独立に、水
素原子、炭素数1〜5のアルキル基あるい
は炭素数1〜3のアルキル基を有するアル
コキシ基またはジアルキルアミノ基であ
る)
で表わされる請求項７記載の硬化性含フッ素ポリエーテル組成物。
【請求項１３】
(E)成分有機リン化合物が、一般式
2008266462.tif 000028
(ここで、A、B、Cはそれぞれ独立に、水
素原子、炭素数1〜5のアルキル基あるい
は炭素数1〜3のアルキル基を有するアル
コキシ基またはジアルキルアミノ基であ
り、R6は炭素数1〜6の鎖状または環状の
脂肪族炭化水素基である)
で表わされる請求項７記載の硬化性含フッ素ポリエーテル組成物。
【発明の詳細な説明】
【技術分野】
【０００１】
本発明は、含フッ素ポリエーテル化合物、その製造方法およびそれを含有する硬化性組成物に関する。さらに詳しくは、耐熱性および低温特性に優れ、その上良好な耐薬品性を示す硬化物を与え得る含フッ素ポリエーテル化合物、その製造方法およびそれを含有する硬化性組成物に関する。
【背景技術】
【０００２】
分子末端に官能基を有する含フッ素ポリエーテル化合物としては、例えば一般式
2008266462.tif 000002
で表わされる化合物が知られている。
【特許文献１】特開平１１−３４３３３６号公報
【０００３】
また、上記化合物の主鎖構造をオリゴマー化したより一般的な化合物として、一般式
2008266462.tif 000003
で表わされる化合物が知られている。
【特許文献２】特許２９９０６４６号公報
【０００４】
これらの一般式で表わされる化合物群は、Si-H基を分子内に複数個有する含フッ素オルガノ水素シロキサン化合物および白金化合物触媒により硬化し、非常に優れた特性(耐薬品性、耐熱性、低温特性)を有するエラストマー性成形物を与え得るとされ、特に-50℃程度の低温条件下でも柔軟性を失わずに、使用に耐え得るとされる。また、これらを主成分とする硬化性組成物は、抜群の成形加工性を有し、RIM成形も可能とさせる。しかしながら、この硬化物は、分子内架橋構造にシロキサン結合を有するため、フッ素水素などの酸性物質が存在する条件下で使用されると、化学的劣化によりそれの機械的な強度が低下するなどの好ましくない結果を与えることもある。
【０００５】
一方、低温特性に優れた含フッ素エラストマーとしては、一般的なものとしては例えばフッ化ビニリデン／テトラフルオロエチレン／パーフルオロ(メチルビニルエーテル)三元共重合体が知られており、そのガラス転移温度Tgは約-25〜-35℃である。また、-35℃以下のガラス転移温度Tgを有する含フッ素エラストマーとしては、パーフルオロ(メチルビニルエーテル)の代りに、以下の如きパーフルオロ(アルコキシアルキル)基側鎖を有するパーフルオロビニルエーテル化合物を共重合させたものが知られている。
CF2=CFO(CF2)3OCF3 
CF2=CFO(CF2)2O(CF2)nCF3         (n：1〜4)
CF2=CFO(CF2CF2)mOCF3            (m：1〜5)
CF2=CFO(CF2CF2CF2O)nCmF2m+1     (n：1〜4、m：1〜5)
CF2=CFO〔CF2CF(CF3)O〕nCF3      (n：2〜6)
【特許文献３】ＵＳＰ  ５，９６９，２１６
【特許文献４】ＵＳＰ  ６，２９４，６２７
【特許文献５】特開昭６４−５２７３３号公報
【特許文献６】特開２００４−３４８０８７号公報
【０００６】
これらのパーフルオロビニルエーテル化合物を共重合した含フッ素エラストマーは、フッ化水素などの酸性物質が存在する条件に耐性を示すなど耐薬品性に優れ、耐熱性も良好であるが、成形加工性に関しては従来の含フッ素エラストマーと同等である。
【発明の開示】
【発明が解決しようとする課題】
【０００７】
本発明の目的は、Si-H結合を有する含フッ素オルガノ水素シロキサン化合物を必要としないで硬化可能であり、その上耐熱性、低温特性および成形加工性に優れ、しかも酸性条件下での使用に耐え得る硬化物を与える含フッ素ポリエーテル化合物、その製造方法およびそれを含有する硬化性組成物を提供することにある。
【課題を解決するための手段】
【０００８】
本発明によって、一般式
2008266462.tif 000004
(ここで、R1は水素原子、炭素数1〜3のアルキル基またはフェニル基であり、R2は2価の直鎖状または分岐状の炭素数2〜10の脂肪族炭化水素基であり、-BO2R2基のフェニル基上の置換位置はNR1結合置換基に対してm-またはp-位であり、lおよびmはそれぞれ独立に10以上の整数であり、l+mは30〜130である)で表わされる含フッ素ポリエーテル化合物が提供される。
【０００９】
かかる含フッ素ポリエーテル化合物は、一般式
2008266462.tif 000005
(ここで、lおよびmはそれぞれ独立に10以上の整数であり、l+mは30〜130である)で表わされる含フッ素ジカルボン酸フルオリド化合物を、一般式
2008266462.tif 000006
(ここで、R1は水素原子、炭素数1〜3のアルキル基またはフェニル基であり、R2は2価の直鎖状または分岐状の炭素数2〜10の脂肪族炭化水素基であり、-BO2R2基のフェニル基上の置換位置はNR1結合置換基に対してm-またはp-位である)で表わされる芳香族1級または2級アミン化合物と、好ましくはピリジンまたはトリエチルアミン等の3級アミン化合物の存在下で反応させることにより製造される。
【００１０】
このようにして得られる含フッ素ポリエーテル化合物は、以下の硬化性組成物の主成分として用いられる。具体的には、本発明に係る硬化性組成物は、以下の各成分より構成される。
(A)成分  含フッ素ポリエーテル化合物                      100重量部
(B)成分  1,3,5-トリハロゲノベンゼン                  0.1〜10重量部
(C)成分  0価または2価の有機パラジウム化合物        0.0001〜1重量部
(D)成分  塩基性無機化合物または塩基性有機化合物      0.1〜10重量部
(E)成分  有機リン化合物                                 0〜5重量部
【発明の効果】
【００１１】
本発明に係る含フッ素ポリエーテル化合物は、入手容易な原料物質から、平易な反応によって製造することができる。また、特定の硬化剤および硬化触媒とともに、硬化性含フッ素ポリエーテル組成物を形成することができる。この硬化性含フッ素ポリエーテル組成物は、室温で適度な流動性を示すなど良好な加工性を有し、射出成形、RIM等種々の成形方法に適用できる。また、それを硬化することで、耐熱性、低温特性に優れ、フッ化水素などの酸性物質が存在する条件下でも使用可能な優れた耐薬品性を有する硬化物を与える。かかる組成物を硬化して得られる成形物は、上述の如き諸特性を有するため、自動車燃料供給系シール材、オイルシール材、航空機燃料系および油圧系シール材、半導体製造装置シール材等の各種用途に好適に使用される。
【発明を実施するための最良の形態】
【００１２】
本発明の含フッ素ポリエーテル化合物
2008266462.tif 000007
において、lおよびmはそれぞれ独立に10以上の整数であり、l+mは30〜130である。R1は水素原子、炭素数1〜3のアルキル基またはフェニル基であり、特に製造面からは水素原子またはメチル基であることが好ましい。ただし、水素原子の場合には、得られる含フッ素ポリエーテル化合物の粘度が高くなる傾向にある。R2は2価の直鎖状または分岐状の炭素数2〜10の脂肪族炭化水素基である。例えば、R2としては-CH2C(CH3)2CH2-、-CH2CH2CH2-、-C(CH3)2C(CH3)2-、-C(CH3)2CH2C(CH3)2-等が挙げられ、特に-C(CH3)2C(CH3)2-が製造の容易さから選ばれる。-BO2R2基のフェニル基上の置換位置は、NR1結合置換基に対してm-またはp-位である。
【００１３】
かかる含フッ素ポリエーテル化合物は、例えば以下のような一連の工程を経て製造することができる。
2008266462.tif 000008
【００１４】
最終工程の、含フッ素ジカルボン酸フルオリドと芳香族1級または2級アミン化合物との反応は、ピリジンまたはトリエチルアミン等の3級アミン化合物の存在下で、ハイドロクロロフルオロカーボン、ハイドロフルオロカーボン、ハイドロフルオロエーテル等の含フッ素溶媒、またはこれらの含フッ素溶媒と非プロトン性非フッ素系溶媒との混合溶媒中で-50〜150℃、好ましくは0〜100℃で行われる。含フッ素溶媒の具体例としては、HCFC-225、HFE-449(住友3M製品HFE7100)、HFE-569(住友3M製品HFE-7200)等が挙げられる。非プロトン性非フッ素系溶媒としては、ジエチルエーテル、ジイソプロピルエーテル、シクロペンチルメチルエーテル等が挙げられる。1級アミンまたは2級アミンの溶解性を考慮すると、含フッ素溶媒と非プロトン性非フッ素系溶媒の混合溶媒を用いるのがより好ましい。
【００１５】
本発明により提供される含フッ素ポリエーテル化合物は、後述の硬化性組成物の主成分となり得るものである。本発明の含フッ素ポリエーテル化合物の具体例として、
2008266462.tif 000009
2008266462.tif 000010
2008266462.tif 000011
2008266462.tif 000012
などが例示される。
【００１６】
本発明の硬化性含フッ素ポリエーテル組成物は、上記含フッ素ポリエーテル化合物〔(A)成分〕を主成分とする、以下の各成分から構成される。
(A)成分  含フッ素ポリエーテル化合物                      100重量部
(B)成分  1,3,5-トリハロゲノベンゼン                  0.1〜10重量部
(C)成分  0価または2価の有機パラジウム化合物        0.0001〜1重量部
(D)成分  塩基性無機化合物または塩基性有機化合物      0.1〜10重量部
(E)成分  有機リン化合物                                 0〜5重量部
上述の硬化性組成物の硬化反応は、パラジウム触媒による、アリールボロン酸またはそのエステルとハロゲン化アリールのクロスカップリング反応(鈴木−宮浦反応)に基づくものである。
【非特許文献１】Chem. Rev. 95巻 2457頁 (1995)
【００１７】
以下各成分の実施形態について順次説明する。
(A)成分である前記一般式で表わされる含フッ素ポリエーテル化合物において、l+mは30〜130であるが、硬化後十分な機械的強度を有する硬化物を得るには、l+mは50以上であることが好ましい。R1は水素原子、炭素数1〜3のアルキル基またはフェニル基であるが、分子内または分子間水素結合および硬化における副反応を避けるために、炭素数1〜3のアルキル基またはフェニル基が好ましい。特に、原料の入手のし易さの点から、メチル基が選ばれる。R2は2価の直鎖状または分岐状の炭素数2〜10の脂肪族炭化水素基であるが、前述のように-C(CH3)2C(CH3)2-が好ましい例として挙げられる。また、-BO2R2基のフェニル基上の置換位置は、NR1結合置換基に対してm-またはp-位である。その置換位置がo-位の場合、立体的要因により硬度速度が低下するので好ましくない。
【００１８】
(B)成分は、下記一般式で表わされる1,3,5-トリハロゲノベンゼン
2008266462.tif 000013
を用いることができる。ここで、Xはヨウ素原子または臭素原子のいずれかであるが、より迅速な硬化速度が得られる1,3,5-トリヨードベンゼンが好んで用いられる。
【００１９】
(B)成分1,3,5-トリハロゲノベンゼンは、(A)成分含フッ素ポリエーテル化合物100重量部当り0.1〜10重量部、好ましくは0.5〜5重量部の割合で用いられる。(B)成分がこれより少ないと、硬化が不十分となるかまたは得られる硬化物の機械的強度が低下する。一方、これより多い割合で用いることは、それに見合った効果が見込めず、経済的でない。
【００２０】
硬化触媒として用いられる(C)成分有機パラジウム化合物としては、0価または2価の有機パラジウム化合物が用いられる。0価のパラジウム化合物は、そのまま0価の状態で硬化反応の触媒として作用する。2価の有機パラジウム化合物は、(A)成分、(B)成分または後述の(E)成分有機リン化合物により0価に還元された後、触媒作用を発現する。(C)成分有機パラジウム化合物は、(A)成分含フッ素ポリエーテル化合物100重量部当り、0.0001〜1重量部、好ましくは0.001〜0.5重量部の割合で用いられる。(C)成分がこれより少ないと、十分な硬化が行われず、一方これより多い割合で用いることは経済的でない。
【００２１】
0価の有機パラジウム化合物としては、テトラキス(トリフェニルホスフィン)パラジウム、ビス(ジベンジリデンアセトン)パラジウム、トリス(ジベンジリデンアセトン)ジパラジウム等が用いられる。2価の有機パラジウム化合物としては、例えば酢酸パラジウム、アリルパラジウムクロリド、ビス(トリフェニルホスフィン)パラジウムクロリド、ビス(トリ第3ブチルホスフィン)パラジウムクロリド、〔1,1′-ビス(ジフェニルホスフィノ)フェロセン〕ジクロロパラジウム等が用いられる。特に、酢酸パラジウムが好適に用いられる。
【００２２】
なお、酢酸パラジウム、ビス(ジベンジリデンアセトン)パラジウム、トリス(ジベンジリデンアセトン)ジパラジウム、アリルパラジウムクロリドのように分子内にリン化合物を含まない有機パラジウム化合物を用いる場合、その安定剤として、一般式
2008266462.tif 000014
で表わされる(E)成分有機リン化合物を併用することが好ましい。
【００２３】
ここで、R3、R4、R5はそれぞれ独立に、置換基を有し得る炭素数1〜10の鎖状脂肪族炭化水素基、炭素数5〜12の環状脂肪族炭化水素基または炭素数6〜20の芳香族炭化水素基である。脂肪族炭化水素基を有する有機リン化合物の具体例としては、トリシクロヘキシルホスフィン、トリ第3ブチルホスフィン、トリイソプロピルホスフィン等が挙げられる。
【００２４】
また、芳香族炭化水素基を有する有機リン化合物としては、一般式
2008266462.tif 000015
で表わされるトリフェニルホスフィン化合物類または一般式
2008266462.tif 000016
で表わされる、Buchwald配位子と総称される化合物群を用いることもできる。
【特許文献７】ＵＳＰ  ６，３０７，０８７
【特許文献８】ＵＳＰ  ６，２９４，６２７
【００２５】
ここで、A、B、Cはそれぞれ独立に、水素原子、炭素数1〜5のアルキル基あるいは炭素数1〜3のアルキル基を有するアルコキシ基またはジアルキルアミノ基である。R6は炭素数1〜6の鎖状または環状の脂肪族炭化水素基である。トリフェニルホスフィン化合物類としては、トリフェニルホスフィン、トリス(4-メトキシフェニル)ホスフィン、トリス(1,3,5-トリイソプロピルフェニル)ホスフィン等が例示される。Buchwald配位子の具体例としては、(2-ビフェニル)ジシクロヘキシルホスフィン、2-ジシクロヘキシルホスフィノ-2′,6′-ジメトキシビフェニル、2-ジ-第3ブチルホスフィノ-2′,4′,6′-トリイソプロピルビフェニル、2-ジシクロヘキシルホスフィノ-2′-(N,N-ジメチルアミノ)ビフェニル等の化合物が例示される。
【００２６】
その他、分子内に2個のリン原子を有する、一般式
2008266462.tif 000017
で表わされる二座配位子有機リン化合物も用いることができる。ここで、Phは置換基を有し得るフェニル基または炭素数1〜6の脂肪族炭化水素基であり、Zは2価の炭素数1〜10の脂肪族炭化水素基、炭素数6〜20の芳香族炭化水素基またはメタロセン基である。
【００２７】
具体例には、1,2-ビス(ジフェニルホスフィノ)エタン、1,3-ビス(ジフェニルホスフィノ)プロパン、1,4-ビス(ジフェニルホスフィノ)ブタン、1,1′-ビス(ジフェニルホスフィノ)フェロセン、1,1′-ビス(ジ第3ブチルホスフィノ)フェロセン、2,2′-ビス(ジフェニルホスフィノ)-1,1′-ビナフタレン等の化合物が例示される。
【００２８】
(E)成分有機リン化合物は、(C)成分有機パラジウム化合物のPd原子に対して0.5〜10モル当量、好ましくは1〜4モル当量用いられる。(A)成分に対しては、その100重量部当り0.1〜2重量部の割合で用いられることが好ましい。
【００２９】
(D)成分の塩基性無機化合物または塩基性有機化合物としては、炭酸リチウム、炭酸ナトリウム、炭酸カリウム、炭酸セシウム、炭酸水素リチウム、炭酸水素ナトリウム、炭酸水素カリウム等のアルカリ金属炭酸塩あるいは炭酸水素塩、リン酸リチウム、リン酸ナトリウム、リン酸カリウム等のアルカリ金属リン酸塩あるいはリン酸水素塩、酸化マグネシウム、水酸化カルシウム、水酸化ナトリウム等のアルカリ金属またはアルカリ土類金属の酸化物または水酸化物、フッ化カリウム、フッ化ナトリウム、フッ化セシウム等のアルカリ金属フッ化物、酢酸カリウム等のアルカリ金属酢酸塩、ナトリウムメトキシド、有機アミン類が挙げられる。好ましい例は、リン酸カリウムである。(D)成分塩基性無機化合物または塩基性有機化合物は、(A)成分含フッ素ポリエーテル化合物100重量部に対して、0.1〜10重量部、好ましくは1〜10重量部の割合で用いられる。(D)成分を添加しないと硬化反応がきわめて遅いかあるいは全く起こらない場合がある。
【００３０】
硬化性含フッ素ポリエーテル組成物中には、これらの各成分以外に、硬化反応を阻害しない量および純度を有する各種充填剤、補強剤、顔料等適宜配合して用いられる。組成物の調製は、3本ロールミル、プラネタリミキサー等を用いて混練することにより行われ、混合物の硬化は、室温〜200℃で圧縮成形、射出成形、RIM成形等により約1〜60分間行われ、必要に応じて100〜250℃で1〜30時間程度のオーブン加硫(二次加硫)が行われる。
【実施例】
【００３１】
次に、実施例について本発明を説明する。
【００３２】
参考例
含フッ素ジカルボン酸フルオリド化合物の調製
2008266462.tif 000018
攪拌装置、温度センサ、ガス導入口およびドライアイス／エタノール冷却凝縮器を備えた内容量1Lのガラス製反応容器を低温恒温槽に設置し、ジアルコキシド化合物 CsOCF2CF(CF3)OCF2CF2OCF(CF3)CF2OCs を23ミリモルを含むテトラグライム溶液44gを仕込んだ。内温を-33〜-30℃に調整した後、ガス導入口よりヘキサフルオロプロペンを27g仕込んだ。次に、ヘキサフルオロプロペンオキシドを10g/hr、ヘキサフルオロプロペンを4g/hrの供給速度で反応容器内に仕込んだ。27時間経過後、ガスの供給を停止し、さらに1時間-33〜-30℃に内温を保った。減圧下でヘキサフルオロプロペンを反応系内より除去した後、室温までゆっくり昇温した。さらに100℃まで昇温し、減圧下でヘキサフルオロプロペンオリゴマーを反応混合物より除去した。このようにして、フッ化セシウム、テトラグライムおよび含フッ素ジカルボン酸フルオリドからなる混合物を淡黄色粘稠な懸濁液として298g得た。これを精製せずに、次の工程に用いた。
【００３３】
また、上記混合物の一部をメタノールによりエステル体とした後、19F-NMRによりヘキサフルオロプロペンオキシド数平均重合度および二官能性比(ヘキサフルオロプロペンオキシドオリゴマーとのモル分率)を求めた。
2008266462.tif 000019
s＝Fa(-131ppm)ピーク積分値
t＝Fb(-133ppm)ピーク積分値
u＝Fc(-146ppm)ピーク積分値
注) ケミカルシフトはCFCl3基準
二官能性比＝(t／s-0.5)／(t／s+0.5)＝0.90
ヘキサフルオロプロペンオキシド数平均重合度＝4u／(2t+s)＝70
【００３４】
実施例１
参考例で得られた含フッ素ジカルボン酸フルオリド、フッ化セシウムおよびテトラグライムからなる混合物50g(約4.2ミリモル)を、含フッ素系溶媒(住友3M製品HFE-7100)50mlに溶解し、そこにトリエチルアミン1.7g(17ミリモル)およびジエチルエーテル20mlを加えた。これに3-(3,3,4,4-テトラメチル-1,3,2-ジオキサボロラン-2-イル)-N-メチルアニリン2.9g(13ミリモル)を加え、室温で1時間反応を行った。得られた反応混合物を飽和食塩水に加え、分離した有機層を無水硫酸マグネシウムで乾燥、ロ過した。減圧下でロ液から含フッ素系溶媒およびジエチルエーテルを留去した後、得られた粘稠な液体をジエチルエーテルで数回洗浄し、次いで減圧下でジエチルエーテルを完全に留去した。このようにして、含フッ素ポリエーテル化合物〔PFPE-Pin〕
2008266462.tif 000020
を、僅かに黄色味を帯びた透明な液体として34g得た。E型粘時計(東機産業製TEV-22)により粘度を測定したところ、16.0Pa・s(25℃)であった。
19F-NMR(ケミカルシフトはCFCl3基準)： -123ppm(Fb)
-146ppm(Fc)
1H-NMR(ケミカルシフトはTMS基準)：     7.8ppm(Ha、Hd)
7.4ppm(Hb、Hc)
3.1ppm(He)
1.3ppm(Hf)
IR(neat)：                           1700cm-1(C=O)
【００３５】
実施例２
実施例１の含フッ素ポリエーテル化合物                     100重量部
1,3,5-トリヨードベンゼン                                   3重量部
酢酸パラジウム                                          0.15重量部
(2-ビフェニル)ジシクロヘキシルホスフィン                 0.5重量部
リン酸カリウム                                             5重量部
以上の各成分をエタノール 120重量部、水 25重量部およびベンゾトリフルオリド 300重量部からなる混合溶媒中に加え、窒素雰囲気下に室温で10分間混合し、次いで減圧下に40℃で揮発性物質を除去した。得られた混合物にアセチレンカーボンブラック10重量部を混合し、硬化性組成物を調製した。この硬化性組成物を、130℃で10分間圧縮成形し、次いで80℃、5時間および200℃、10時間のオーブン加硫(二次加硫)を順次窒素雰囲気下で行い、試験片を得た。
【００３６】
得られた硬化性組成物および加硫物について、次の各項目の測定を行った。
硬化試験：モンサント・ディスク・レオメーターを使用し、130℃でt10、t90、ML、M              Hの値を測定
常態物性：JIS K6250、K6253準拠
圧縮永久歪：ASTM D395 Method B準拠
P-24 Oリングについて、200℃、70時間の値を測定
低温特性：ASTM D1329に準拠して、TR10、TR20の値を測定
メタノール浸漬試験：25℃のメタノール中に70時間浸漬後の体積変化率を測定
フッ化水素酸浸漬試験：25℃の10重量％フッ化水素酸水溶液中に70時間浸漬後の体積                          変化率を測定
【００３７】
実施例３
実施例2において、(2-ビフェニル)ジシクロヘキシルホスフィンの代りに、2-ジシクロヘキシルホスフィノ-2′,6′-ジメトキシビフェニルを0.5重量部用いた硬化性組成物が用いられた。
【００３８】
実施例４
実施例2において、(2-ビフェニル)ジシクロヘキシルホスフィンの代りに、トリフェニルホスフィンを0.4重量部用いた硬化性組成物が用いられた。
【００３９】
比較例
CF2=CH2/CF2=CF2/CF2=CFOCF3/CF2=CFO〔CF2C(CF3)O〕5CF3/CF2=CFOCF2CF2Br(共重合モル比70/10/10/9/1)共重合体(ηsp/c=1.2；1重量％ C6F6溶液について測定、ポリマームーニー粘度(121℃)70)100重量部に、
MTカーボンブラック(キャンキャブ製品サーマックスN900)        30重量部
トリアリルイソシアヌレート(日本化成製品TAIC M60)             6  〃
有機過酸化物(日本油脂製品パーヘキサ25B-40)                 1.4  〃
ZnO                                                          4  〃
を加えて２本ロールで混合し、この混合物を180℃で10分間圧縮成形して、厚さ2mmのシートおよびP-24 Oリングを加硫成形し、これらをさらに230℃で24時間オーブン加硫(二次加硫)し、実施例2〜4と同様の測定を行った。
【００４０】
以上の実施例2〜4および比較例の測定結果は、次の表に示される。
表                          
測定項目         実施例２ 実施例３ 実施例４  比較例 
〔硬化試験〕                                   
試験温度          (℃)      130        130       130       180  
t10               (分)      0.4        0.6       0.6       0.5  
t90               (分)      1.0        1.1       1.1       2.6  
ML             (dN・m)      0.2        0.2       0.2       2.0  
MH             (dN・m)      2.7        2.5       2.7      10.7  
〔常態物性〕                                  
硬さ                         52         52        52        59  
100％モジュラス  (MPa)      1.3        1.2       1.4       4.5  
破断時強度       (MPa)      2.6        2.5       2.5      11.3  
破断時伸び        (％)      300        280       280       180  
〔圧縮永久歪〕                                
200℃、70時間     (％)       65         60        60        24  
〔低温特性〕                                    
TR10              (℃)      -47        -48       -48       -39  
TR20              (℃)      -35        -35       -35       -29  
〔メタノール浸漬試験〕                        
体積変化率        (％)       +3         +3        +3        +4  
〔フッ化水素酸浸漬試験〕                 
体積変化率        (％)       +1         +1        +1        +3  
【手続補正書】
【提出日】平成19年5月11日(2007.5.11)
【手続補正１】
【補正対象書類名】特許請求の範囲
【補正対象項目名】請求項５
【補正方法】変更
【補正の内容】
【請求項５】
一般式
2008266462.tif 000030
(ここで、lおよびmはそれぞれ独立に10以上の整数であり、l+mは30〜130である)で表わされる含フッ素ジカルボン酸フルオリド化合物を、一般式
2008266462.tif 000031
(ここで、R1は水素原子、炭素数1〜3のアルキル基またはフェニル基であり、R2は2価の直鎖状または分岐状の炭素数2〜10の脂肪族炭化水素基であり、-BO2R2基のフェニル基上の置換位置はNR1結合置換基に対してm-またはp-位である)で表わされる芳香族1級または2級アミン化合物と反応させることを特徴とする、請求項１記載の含フッ素ポリエーテル化合物の製造方法。
【手続補正２】
【補正対象書類名】明細書
【補正対象項目名】００３４
【補正方法】変更
【補正の内容】
【００３４】
実施例１
参考例で得られた含フッ素ジカルボン酸フルオリド、フッ化セシウムおよびテトラグライムからなる混合物50g(約4.2ミリモル)を、含フッ素系溶媒(住友3M製品HFE-7100)50mlに溶解し、そこにトリエチルアミン1.7g(17ミリモル)およびジエチルエーテル20mlを加えた。これに3-(3,3,4,4-テトラメチル-1,3,2-ジオキサボロラン-2-イル)-N-メチルアニリン2.9g(13ミリモル)を加え、室温で1時間反応を行った。得られた反応混合物を飽和食塩水に加え、分離した有機層を無水硫酸マグネシウムで乾燥、ロ過した。減圧下でロ液から含フッ素系溶媒およびジエチルエーテルを留去した後、得られた粘稠な液体をジエチルエーテルで数回洗浄し、次いで減圧下でジエチルエーテルを完全に留去した。このようにして、含フッ素ポリエーテル化合物〔PFPE-BPin〕
2008266462.tif 000032
を、僅かに黄色味を帯びた透明な液体として34g得た。E型粘時計(東機産業製TEV-22)により粘度を測定したところ、16.0Pa・s(25℃)であった。
19F-NMR(ケミカルシフトはCFCl3基準)： -123ppm(Fb)
-146ppm(Fc)
1H-NMR(ケミカルシフトはTMS基準)：     7.8ppm(Ha、Hd)
7.4ppm(Hb、Hc)
3.1ppm(He)
1.3ppm(Hf)
IR(neat)：                           1700cm-1(C=O)
【手続補正３】
【補正対象書類名】明細書
【補正対象項目名】００３５
【補正方法】変更
【補正の内容】
【００３５】
実施例２
実施例１の含フッ素ポリエーテル化合物〔PFPE-BPin〕        100重量部
1,3,5-トリヨードベンゼン                                   3重量部
酢酸パラジウム                                          0.15重量部
(2-ビフェニル)ジシクロヘキシルホスフィン                 0.5重量部
リン酸カリウム                                             5重量部
以上の各成分をエタノール 120重量部、水 25重量部およびベンゾトリフルオリド 300重量部からなる混合溶媒中に加え、窒素雰囲気下に室温で10分間混合し、次いで減圧下に40℃で揮発性物質を除去した。得られた混合物にアセチレンカーボンブラック10重量部を混合し、硬化性組成物を調製した。この硬化性組成物を、130℃で10分間圧縮成形し、次いで80℃、5時間および200℃、10時間のオーブン加硫(二次加硫)を順次窒素雰囲気下で行い、試験片を得た。
【手続補正書】
【提出日】平成19年5月17日(2007.5.17)
【手続補正１】
【補正対象書類名】明細書
【補正対象項目名】００３６
【補正方法】変更
【補正の内容】
【００３６】
得られた硬化性組成物および加硫物について、次の各項目の測定を行った。
硬化試験：モンサント・ディスク・レオメーターを使用し、130℃でt10、t90、ML、M              Hの値を測定
常態物性：JIS K6250、K6253準拠
圧縮永久歪：ASTM D395 Method B準拠
P-24 Oリングについて、200℃、70時間の値を測定
低温特性：ASTM D1329に準拠して、TR10、TR70の値を測定
メタノール浸漬試験：25℃のメタノール中に70時間浸漬後の体積変化率を測定
フッ化水素酸浸漬試験：25℃の10重量％フッ化水素酸水溶液中に70時間浸漬後の体積                          変化率を測定
【手続補正２】
【補正対象書類名】明細書
【補正対象項目名】００４０
【補正方法】変更
【補正の内容】
【００４０】
以上の実施例2〜4および比較例の測定結果は、次の表に示される。
表                          
測定項目         実施例２ 実施例３ 実施例４  比較例 
〔硬化試験〕                                   
試験温度          (℃)      130        130       130       180  
t10               (分)      0.4        0.6       0.6       0.5  
t90               (分)      1.0        1.1       1.1       2.6  
ML             (dN・m)      0.2        0.2       0.2       2.0  
MH             (dN・m)      2.7        2.5       2.7      10.7  
〔常態物性〕                                  
硬さ                         52         52        52        59  
100％モジュラス  (MPa)      1.3        1.2       1.4       4.5  
破断時強度       (MPa)      2.6        2.5       2.5      11.3  
破断時伸び        (％)      300        280       280       180  
〔圧縮永久歪〕                                
200℃、70時間     (％)       65         60        60        24  
〔低温特性〕                                    
TR10              (℃)      -47        -48       -48       -39  
TR70              (℃)      -35        -35       -35       -29  
〔メタノール浸漬試験〕                        
体積変化率        (％)       +3         +3        +3        +4  
〔フッ化水素酸浸漬試験〕                 
体積変化率        (％)       +1         +1        +1        +3  
【手続補正書】
【提出日】平成19年6月7日(2007.6.7)
【手続補正１】
【補正対象書類名】明細書
【補正対象項目名】００３４
【補正方法】変更
【補正の内容】
【００３４】
実施例１
参考例で得られた含フッ素ジカルボン酸フルオリド、フッ化セシウムおよびテトラグライムからなる混合物50g(約4.2ミリモル)を、含フッ素系溶媒(住友3M製品HFE-7100)50mlに溶解し、そこにトリエチルアミン1.7g(17ミリモル)およびジエチルエーテル20mlを加えた。これに3-(3,3,4,4-テトラメチル-1,3,2-ジオキサボロラン-2-イル)-N-メチルアニリン2.9g(13ミリモル)を加え、室温で1時間反応を行った。得られた反応混合物を飽和食塩水に加え、分離した有機層を無水硫酸マグネシウムで乾燥、ロ過した。減圧下でロ液から含フッ素系溶媒およびジエチルエーテルを留去した後、得られた粘稠な液体をジエチルエーテルで数回洗浄し、次いで減圧下でジエチルエーテルを完全に留去した。このようにして、含フッ素ポリエーテル化合物〔PFPE-BPin〕
2008266462.tif 000033
を、僅かに黄色味を帯びた透明な液体として34g得た。E型粘度計(東機産業製TEV-22)により粘度を測定したところ、16.0Pa・s(25℃)であった。
19F-NMR(ケミカルシフトはCFCl3基準)： -123ppm(Fb)
-146ppm(Fc)
1H-NMR(ケミカルシフトはTMS基準)：     7.8ppm(Ha、Hd)
7.4ppm(Hb、Hc)
3.1ppm(He)
1.3ppm(Hf)
IR(neat)：                           1700cm-1(C=O)